(57)【要約】  ある組成物は、繊維基材の残留含水量（ＲＷＣ）を低減するために使用することができる。前記組成物は少なくとも、両性もしくはカチオン性または潜在的に両性もしくはカチオン性のポリマーと、カチオン性柔軟剤と、シリコーンとを含む。この組成物は、適切な希釈を柔軟剤組成物に施すことによって、洗浄組成物として使用され得る。【特許請求の範囲】
【請求項１】
少なくとも：
ａ）組成物の０．００５〜５重量％の少なくとも２０００ｇ／モル、好ましくは１０，０００〜１０，０００，０００ｇ／モル、より好ましくは１，０００，０００〜５，０００，０００ｇ／モルの重量平均モル質量を有する両性もしくはカチオン性または潜在的に両性もしくはカチオン性のポリマーと、
ｂ）組成物の０．００５〜３０重量％のカチオン性柔軟剤と、
ｃ）組成物の０．００５〜５０重量％の２５℃で１０〜１０，０００ｍＰａ・ｓの粘度を有するシリコーンと
を含む柔軟剤組成物。
【請求項２】
少なくとも水と：
ａ）組成物の０．０００１〜０．５重量％の少なくとも２０００ｇ／モル、好ましくは１０，０００〜１０，０００，０００ｇ／モル、より好ましくは１，０００，０００〜５，０００，０００ｇ／モルの重量平均モル質量を有する両性もしくはカチオン性または潜在的に両性もしくはカチオン性のポリマーと、
ｂ）組成物の０．００１〜０．５重量％のカチオン性柔軟剤と、
ｃ）組成物の０．００１〜０．１重量％の２５℃で１０〜１０，０００ｍＰａ・ｓの粘度を有するシリコーンと
を含む洗浄組成物。
【請求項３】
前記カチオン性ポリマーまたは潜在的にカチオン性のポリマーが、１×１０４〜１０×１０６ｇ／モルの重量平均モル質量を有する、請求項１または２に記載の組成物。
【請求項４】
前記カチオン性ポリマーまたは潜在的にカチオン性のポリマーが多糖類である、請求項１〜３のいずれか一項に記載の組成物。
【請求項５】
前記カチオン性ポリマーまたは潜在的にカチオン性のポリマーが、グアー、セルロース誘導体、デンプン誘導体またはそれらの組み合わせからなる群から選択される、請求項１〜５のいずれか一項に記載の組成物。
【請求項６】
前記シリコーンが、ポリジアルキルシリコーンまたはその誘導体からなる群から選択される、請求項１〜５のいずれか一項に記載の組成物。
【請求項７】
前記シリコーンが、アミノ官能性シリコーンからなる群から選択される、請求項１〜６のいずれか一項に記載の組成物。
【請求項８】
前記カチオン性柔軟剤が第四級アンモニウムである、請求項１〜７のいずれか一項に記載の組成物。
【請求項９】
前記カチオン性柔軟剤が、エステル第四級アンモニウム、アルキル第四級アンモニウム、アミド第四級アンモニウム、イミダゾリン第四級アンモニウムおよびエステルアミド第四級アンモニウムからなる群から選択される、請求項１〜８のいずれか一項に記載の組成物。
【請求項１０】
前記カチオン性柔軟剤が、窒素頭部基に結合された２つのＣ１２〜２８アルキルまたはアルケニル基を含む第四級アンモニウムである、請求項１〜８のいずれか一項に記載の組成物。
【請求項１１】
前記２つのＣ１２〜２８アルキルまたはアルケニル基が、少なくとも１つのエステル結合によって窒素頭部基に結合されている、請求項１０に記載の組成物。
【請求項１２】
前記２つのＣ１２〜２８アルキルまたはアルケニル基が、２つのエステル結合によって窒素頭部基に結合されている、請求項１０に記載の布調整組成物。
【請求項１３】
布地基材の残留含水量の低減での請求項２〜１２のいずれか一項に記載の洗浄組成物の使用。
【請求項１４】
請求項２〜１２のいずれか一項に記載の洗浄組成物を使用することによる布の乾燥プロセスの向上方法。
【発明の詳細な説明】
【技術分野】
【０００１】
本発明は、繊維基材の残留含水量（ＲＷＣ）を低減するための組成物に関する。前記組成物は少なくとも、両性もしくはカチオン性または潜在的に両性もしくはカチオン性のポリマーと、カチオン性柔軟剤と、シリコーンとを含む。この組成物は、適切な希釈を柔軟剤組成物に提供することによって、洗浄組成物として使用され得る。
【背景技術】
【０００２】
洗浄サイクルの終わりに、布帛または繊維基材、たとえば衣類、リンネルなど中に残留する含水量は、消費者の布帛束を乾燥させるために必要とされる時間およびエネルギーの大部分を決定する。洗濯物の乾燥における時間およびエネルギーの削減は、消費者の強い関心を引いてきた。
【０００３】
米国特許第７，５２０，０１３Ｂ２号は、布上の液体の空気−液体界面で少なくとも１つの界面活性剤を含む界面活性剤表面層を生み出す工程であって、この表面層が第１表面張力を有する工程と、この界面活性剤とは異なる少なくとも１つの補助界面活性剤を添加する工程とを含む、布帛からの液体抽出の向上方法を開示している。布帛は次に、液体の第１含有量から第２液体含有量まで布の液体含有量を低減するために、ある時間機械的抽出にかけられる。
【０００４】
米国特許出願公開第２００３／０２２０２１７Ａ１号は、洗濯された布帛の乾燥時間を短縮するためにおよび／または自動洗濯機の回転サイクル中に布帛から除去される水の比率を高めるために、カチオン性柔軟剤と１〜１００００ｃＳｔ未満の粘度を有するシリコーンとを含む、布帛コンディショニング組成物であって、このシリコーンが環状ポリジ−（Ｃ１〜６）アルキルシロキサンを含む組成物を開示している。
【０００５】
米国特許出願公開第２００８／０２４２５８４Ａ１号は、向上した柔軟化利益を洗濯物に届けるために、カチオン性ポリマー、約２０％未満のシリコーン、堆積助剤を含む、柔軟化利益を届けるための布帛ケア組成物であって、コアセルベートを本質的に含まない組成物を開示している。
【０００６】
繊維基材の残留含水量ＲＷＣを低減し、こうして乾燥時間を短縮し、エネルギーを削減するための布帛コンディショニング組成物を提供することが必要とされている。
【発明の概要】
【０００７】
本発明の目的は、繊維基材の残留含水量を効果的に低減し；その結果布帛の乾燥プロセスを改善し、そしてその乾燥時間を短縮することができる布帛コンディショニング組成物を提供することである。
【０００８】
本発明の別の目的は、繊維基材の残留含水量の低減での布帛コンディショニング組成物の使用を提供することである。
【０００９】
本発明の一態様では、少なくとも：
ａ）組成物の０．００５〜５重量％の少なくとも２０００ｇ／モル、好ましくは１０，０００〜１０，０００，０００ｇ／モル、より好ましくは１，０００，０００〜５，０００，０００ｇ／モルの重量平均モル質量を有する両性もしくはカチオン性または潜在的に両性もしくはカチオン性のポリマーと、
ｂ）組成物の０．００５〜３０重量％のカチオン性柔軟剤と、
ｃ）組成物の０．００５〜５０重量％の２５℃で１０〜１０，０００ｍＰａ・ｓの粘度を有するシリコーンと
含む柔軟剤組成物が提供される。
【００１０】
本発明の前記組成物は、該柔軟剤組成物に適切な希釈を施すことによって、洗浄組成物として使用され得る。水での希釈は、０．１ｇ／Ｌ〜２０ｇ／Ｌ；より好ましくは１〜１０ｇ／Ｌ；すなわち、例として１Ｌの水中の１ｇの前記柔軟剤組成物からなってもよい。
【００１１】
本発明の一態様では、少なくとも水と：
ａ）組成物の０．０００１〜０．５重量％の少なくとも２０００ｇ／モル、好ましくは１０，０００〜１０，０００，０００ｇ／モル、より好ましくは１，０００，０００〜５，０００，０００ｇ／モルの重量平均モル質量を有する両性もしくはカチオン性または潜在的に両性もしくはカチオン性のポリマーと、
ｂ）組成物の０．００１〜０．５重量％のカチオン性柔軟剤と、
ｃ）組成物の０．００１〜０．１重量％の２５℃で１０〜１０，０００ｍＰａ・ｓの粘度を有するシリコーンと
含む洗浄組成物が提供される。
【００１２】
本発明はまた、上述のような洗浄組成物を使用することによる布帛の乾燥プロセスの向上方法に関する。
【００１３】
本発明はまた、繊維基材の残留含水量の低減での記載された洗浄組成物の使用に関する。
【００１４】
本発明による布帛は、洗濯物、たとえばスポーツウェア、タオル、衣類、および衣服などの、繊維製品である。
【発明を実施するための形態】
【００１５】
（ａ）カチオン性もしくは両性または潜在的にカチオン性もしくは両性のポリマー
本明細書で用いるところでは、用語「潜在的にカチオン性もしくは両性のポリマー」は、それらの電荷がｐＨに依存して中性であってもカチオン性であってもよい単位または基を含むポリマーを意味する。
【００１６】
本発明の好ましい一実施形態では、このポリマーは、それらの可能な重合度に依存して、少なくとも２０００ｇ／モル、より優先的には１×１０６〜５×１０６ｇ／モルの重量平均モル質量を有する。ポリマーの重量平均モル質量は通常、サイズ排除によって測定される。任意選択的に、それらは、光散乱によってまたはＧ．Ｒｏｂｉｎｓｏｎ，Ｓ．Ｂ．Ｒｏｓｓ  Ｍｕｒｐｈｙ，Ｅ．Ｒ．Ｍｏｒｒｉｓ，Ｃａｒｂｏｈｙｄｒａｔｅ  Ｒｅｓｅａｒｃｈ  １０７，ｐ．１７−３２，１９８２による「Ｖｉｓｃｏｓｉｔｙ−Ｍｏｌｅｃｕｌａｒ  ｗｅｉｇｈｔ  ｒｅｌａｔｉｏｎｓｈｉｐ，ｉｎｔｒｉｎｓｉｃ  ｃｈａｉｎ  ｆｌｅｘｉｂｉｌｉｔｙ  ａｎｄ  ｄｙｎａｍｉｃ  ｓｏｌｕｔｉｏｎ  ｐｒｏｐｅｒｔｉｅｓ  ｏｆ  ｇｕａｒ  ｇａｌａｃｔｏｍａｎｎａｎ」に従って較正を用いる固有粘度によって直接測定されてもよい。
【００１７】
本発明では、ポリマーの重量平均モル質量が２０００ｇ／モル未満である場合、残留水は、有意に除去することができず、そしてカチオン性または潜在的にカチオン性のポリマーの重量平均モル質量が５×１０６ｇ／モルよりも大きい場合、ポリマーは溶解されるのが困難である。
【００１８】
本発明の好ましい一実施形態では、ポリマー（ａ）は、たとえば多糖類誘導体であってもよい。
【００１９】
言及される例には、カチオン性多糖誘導体、たとえばグアー、セルロース誘導体、またはデンプン誘導体が挙げられる。疎水性または親水性基、たとえば、ヒドロキシル基を任意選択的に含有する、Ｃ１〜Ｃ１４、好ましくはＣ２〜Ｃ８アルキル鎖で官能化された、カチオン性官能化ポリマーが使用されてもよい。これらの基は、エーテル結合によって主ポリマー鎖に結合している。
【００２０】
さらに、および疎水性または非疎水性のカチオン性グアーの場合には、カチオン性基は、水素および１〜２２個、より特に１〜１４個、有利には１〜３個の炭素原子を含有するアルキル基から選択される、同一であっても異なってもよい、３つの基を有する第四級アンモニウム基である。対イオンは、ハロゲン、好ましくは塩素であってもよい。
【００２１】
疎水性または非疎水性の変性されたカチオン性セルロースの場合には、カチオン性基は、水素および１〜１０個の炭素原子、より特に１〜６個、有利には１〜３個の炭素原子を含有するアルキル基から選択される、同一であっても異なってもよい、３つの基を有する第四級アンモニウム基である。対イオンは、ハロゲン、好ましくは塩素であってもよい。
【００２２】
言及されてもよいカチオン性グアー誘導体の中に、グアーヒドロキシプロピルトリモニウムクロリド（会社Ｒｈｏｄｉａ  Ｃｈｉｍｉｅによって販売される、Ｊａｇｕａｒ  Ｃ１３Ｓ、Ｃ１４Ｓ、Ｃ１７もしくはＣ５００およびＪａｇｕａｒ  Ｅｘｃｅｌ）またはヒドロキシプロピルグアーヒドロキシプロピルトリモニウムクロリド（Ｊａｇｕａｒ  Ｃ１６２）がある。
【００２３】
使用されてもよいカチオン性セルロース誘導体の中に、会社Ａｍｅｒｃｈｏｌによって販売されるポリ（１，２−オキシエタンジイル）−２−ヒドロキシ−３−トリメチルアンモニウムプロピルクロリドセルロースエーテルもしくはポリクオタニウム−１０、またはＰｏｌｙｍｅｒ  ＪＲ４００（ＩＮＰＩ名：ＰＱ１０）がある。
【００２４】
非イオン性多糖誘導体、たとえばヒドロキシプロピルグアーがまた使用されてもよい。
【００２５】
天然のカチオン性ポリマーはより特に、それらの可能な重合度に依存して、少なくとも２０００ｇ／モル、より優先的には２×１０４〜３×１０６ｇ／モルの重量平均モル質量を有する。ポリマーの重量平均モル質量は通常、サイズ排除によって測定される。任意選択的に、それらは、光散乱によってまたはＧ．Ｒｏｂｉｎｓｏｎ，Ｓ．Ｂ．Ｒｏｓｓ  Ｍｕｒｐｈｙ，Ｅ．Ｒ．Ｍｏｒｒｉｓ，Ｃａｒｂｏｈｙｄｒａｔｅ  Ｒｅｓｅａｒｃｈ  １０７，ｐ．１７−３２，１９８２による「Ｖｉｓｃｏｓｉｔｙ−Ｍｏｌｅｃｕｌａｒ  ｗｅｉｇｈｔ  ｒｅｌａｔｉｏｎｓｈｉｐ，ｉｎｔｒｉｎｓｉｃ  ｃｈａｉｎ  ｆｌｅｘｉｂｉｌｉｔｙ  ａｎｄ  ｄｙｎａｍｉｃ  ｓｏｌｕｔｉｏｎ  ｐｒｏｐｅｒｔｉｅｓ  ｏｆ  ｇｕａｒ  ｇａｌａｃｔｏｍａｎｎａｎ」に従って較正を用いる固有粘度によって直接測定されてもよい。
【００２６】
カチオン性多糖誘導体、とりわけグアーの場合には、ヒドロキシアルキル化度（モル置換またはＭＳ）は好ましくは０〜１．２である。さらにこれらのポリマーの場合には、カチオン化度（置換度またはＤＳ）はより特に０．０１〜０．６である。これは、たとえば、会社Ｒｈｏｄｉａ  Ｃｈｉｍｉｅによって販売されるＪａｇｕａｒｓ  Ｃ１６２についての事例である。
【００２７】
ポリマー（ａ）はまた、カチオン性または潜在的にカチオン性の基、および双性イオン基を含む合成ポリマーであってもよい。これらの化合物は特に、特許出願国際公開第２００７／０１７５６４号パンフレットに記載されている。
【００２８】
これらのポリマーは、カチオン性または潜在的にカチオン性の基あるいは双性イオン基を有するモノマーの（共）重合によって、または重合後のポリマーの変性によって得られ得る。後者の場合には、これは多くの場合正確にまたは言語の誤用として、カチオン化、第四級化、誘導体化、官能化またはグラフト化と言われる。本特許出願では、モノマーベースの単位は、前記モノマーの重合によって直接得られるであろう単位であると理解される。したがって、モノマーの重合、引き続く変性によって得られるであろう単位は、変性前のモノマーの重合に由来する単位を包含しない。一方、そのような単位は、重合後に同じ式を有するであろう単位をもたらすモノマーによって得られるであろう単位を包含し、変性された単位を有する。本特許出願では、用語「コポリマー」は、２つのタイプの単位、３つのタイプの単位（これらは時々ターポリマーと言われる）またはそれ以上の単位を含むポリマーを包含する。
【００２９】
ポリマーは、下記から選択される、好ましくは統計的である、（コ）ポリマーであってもよい：
−  カチオン性または潜在的にカチオン性の単位ＢＣＡＴと、任意選択的に、アニオン性または潜在的にアニオン性の単位ＢＡ、非イオン性単位ＢＮ、および双性イオン単位ＢＺ、ならびにそれらの組み合わせから選択される他の単位とを含む（コ）ポリマー、あるいは
−  双性イオン単位ＢＺと、任意選択的に、アニオン性または潜在的にアニオン性の単位ＢＡ、親水性または疎水性の非イオン性単位ＢＮ、およびカチオン性または潜在的にカチオン性の単位ＢＣＡＴ、ならびにそれらの組み合わせから選択される他の単位とを含む（コ）ポリマー。
【００３０】
カチオン性または潜在的にカチオン性の単位ＢＣＡＴおよびアニオン性または潜在的にアニオン性の単位ＢＡを含有するコポリマーは多くの場合、両性（ａｍｐｈｏｔｅｒｉｃまたはａｍｐｈｏｌｙｔｉｃ）コポリマーと言われることが言及される。それらは時々、間違って、双性イオンポリマーと言われる。本特許出願では、双性イオン（コ）ポリマーは、双性イオン単位ＢＺと任意選択的に他の単位とを含む（コ）ポリマーを意味する。
【００３１】
潜在的にカチオン性の単位ＢＣＡＴがそれに由来し得る潜在的にカチオン性のモノマーＢＣＡＴの例として、下記が挙げられてもよい：
・  α，β−モノエチレン性不飽和カルボン酸Ｎ，Ｎ（ジアルキルアミノ−ω−アルキル）アミド、たとえばＮ，Ｎ−ジメチルアミノメチル−アクリルアミドまたは−メタクリルアミド、２（Ｎ，Ｎ  ジメチルアミノ）エチル−アクリルアミドまたは−メタクリルアミド、３（Ｎ，Ｎ−ジメチルアミノ）プロピル−アクリルアミドまたは−メタクリルアミドおよび４（Ｎ，Ｎ−ジメチルアミノ）ブチル−アクリルアミドまたは−メタクリルアミド；
・  α，β−モノエチレン性不飽和アミノエステル、たとえば２（ジメチルアミノ）エチルアクリレート（ＤＡＥＡ）、２（ジメチルアミノ）エチルメタクリレート（ＤＡＥＭＡ）、３（ジメチルアミノ）プロピルメタクリレート、２（ｔｅｒｔ−ブチルアミノ）エチルメタクリレート、２（ジペンチルアミノ）エチルメタクリレート、または２（ジエチルアミノ）エチルメタクリレート；
・  ビニルピリジン類；
・  ビニルアミン；
・  ビニルイミダゾリン類；
・  簡単な酸性または塩基性加水分解によって第一級アミン官能基を生成する、Ｎ−ビニルホルムアミド、Ｎ  ビニルアセトアミドなどのアミン官能基の前駆体であるモノマー。
【００３２】
単位ＢＣＡＴがそれに由来し得るカチオン性モノマーＢＣＡＴの例として、下記が挙げられてもよい：
−  アンモニウムアクリロイルまたはアクリロイルオキシモノマー、たとえば：
−  トリメチルアンモニウムプロピルメタクリレートクロリド、
−  トリメチルアンモニウムエチルアクリルアミドまたはメタクリルアミドクロリドまたはブロミド、
−  トリメチルアンモニウムブチルアクリルアミドまたはメタクリルアミドメチルサルフェート、
−  トリメチルアンモニウムプロピルメタクリルアミドメチルサルフェート（ＴＡＰＭＡ−ＭＥＳ）、
−  （３−メタクリルアミドプロピル）トリメチルアンモニウムクロリド（ＭＡＰＴＡＣ）、
−  （３−アクリルアミドプロピル）トリメチルアンモニウムクロリド（ＡＰＴＡＣ）、
−  メタクリロイルオキシエチルトリメチルアンモニウムクロリドまたはメチルサルフェート（ＭＡＤＡＭＱＵＡＴ  ＣｌまたはＭＡＤＡＭＱＵＡＴ  ＭｅＳ）、
−  アクリロイルオキシエチルトリメチルアンモニウムクロリド；またはアクリロイルオキシエチルトリメチルアンモニウムメチルサルフェート（ＡＤＡＭＱＵＡＴ  ＣｌまたはＡＤＡＭＱＵＡＴ  ＭｅＳ）、
−  １−エチル−２−ビニピリジニウムまたは１−エチル−４−ビニルピリジニウムブロミド、クロリドまたはメチルサルフェート；
−  Ｎ，Ｎ−ジアルキルジアリルアミンモノマー、たとえばＮ，Ｎ−ジメチルジアリルアンモニウムクロリド（ＤＡＤＭＡＣ）；
−  ジメチルアミノプロピルメタクリルアミド−Ｎ−（３−クロロ−２−ヒドロキシプロピル）トリメチルアンモニウムクロリド（ＤＩＱＵＡＴ  クロリド）、
−  ジメチルアミノプロピルメタクリルアミド−Ｎ−（３−メチルスルファト−２−ヒドロキシプロピル）トリメチルアンモニウムメチルサルフェート（ＤＩＱＵＡＴ  メチルサルフェート）
−  式：
2015526602.tif 000002
（式中、Ｘ−はアニオン、好ましくはクロリドまたはメチルサルフェートである）
のモノマー。
【００３３】
疎水性単位ＢＮがそれに由来し得る疎水性の非イオン性モノマーＢＮの例として、下記が挙げられてもよい：
−  スチレン、α−メチルスチレン、ビニルトルエンなどのビニル芳香族モノマー、
−  ハロゲン化ビニルまたはビニリデン、たとえば塩化ビニルまたは塩化ビニリデン、
−  メチル、エチルまたはブチルアクリレートおよびメタクリレート、２−エチルヘキシルアクリレートなどのα，β−モノエチレン性不飽和酸のＣ１〜Ｃ１２アルキルエステル、
−  ビニルまたはアリルアセテート、プロピオネート、バーサテート、ステアレートなどの飽和カルボン酸のビニルまたはアリルエステル、
−  ３〜１２個の炭素原子を含有するα，β−モノエチレン性不飽和ニトリル、たとえばアクリロニトリル、メタクリロニトリルなど、
−  α−オレフィン、たとえばエチレンなど、
−  共役ジエン、たとえばブタジエン、イソプレンまたはクロロプレン。
【００３４】
親水性の非イオン性単位ＢＮがそれに由来し得る親水性の非イオン性モノマーＢＮの例として、下記が挙げられてもよい：
−  α，β−エチレン性不飽和酸のヒドロキシアルキルエステル、たとえばヒドロキシエチルまたはヒドロキシプロピルアクリレートおよびメタクリレート、グリセリルモノメタクリレートなど、
−  α，β−エチレン性不飽和アミド、たとえばアクリルアミド（ＡＭ）、メタクリルアミド、Ｎ，Ｎ−ジメチルメタクリルアミド、Ｎ−メチロールアクリルアミドなど、
−  ポリエチレンオキシド型の水溶性ポリオキシアルキレンセグメントを有するα，β−エチレン性不飽和モノマー、たとえばポリエチレンオキシドα−メタクリレート（Ｌａｐｏｒｔｅ製のＢｉｓｏｍｅｒ  Ｓ２０Ｗ、Ｓ１０Ｗなど）またはα，ω−ジメタクリレート、Ｒｈｏｄｉａ製のＳｉｐｏｍｅｒ  ＢＥＭ（ポリオキシエチレンω−ベヘニルメタクリレート）、Ｒｈｏｄｉａ製のＳｉｐｏｍｅｒ  ＳＥＭ−２５（ポリオキシエチレンω−トリスチリルフェニルメタクリレート）など、
−  一重合すると、ビニルアルコール単位またはポリビニルアルコールセグメントを生成するために加水分解され得る、ビニルアセテートなどの親水性単位またはセグメントの前駆体であるα，β  エチレン性不飽和モノマー、
−  ビニルピロリドン（ＶＰ）
−  ウレイド型のα，β−エチレン性不飽和モノマーおよび特に２−イミダゾリジノンエチルメタクリルアミド（ＲＨＯＤＩＡ製のＳｉｐｏｍｅｒ  ＷＡＭ  ＩＩ）。
【００３５】
アニオン性または潜在的にアニオン性の単位ＢＡがそれに由来し得る、アニオン性または潜在的にアニオン性のモノマーＢＡの例として、下記が挙げられてもよい：
−  少なくとも１つのカルボン酸官能基を含有するモノマー、たとえば、α，β−エチレン性飽和カルボン酸もしくは相当する無水物、たとえば、アクリル酸、メタクリル酸もしくはマレイン酸または無水物、フマル酸、イタコン酸、Ｎ−メタクロイルアラニン、またはＮ−アクリロイルグリシン、ならびにそれらの水溶性塩、
−  カルボキシレート官能基の前駆体であるモノマー、たとえば、重合後に、加水分解によってカルボン酸官能基を生成する、ｔｅｒｔ−ブチルアクリレート、
−  少なくとも１つのサルフェートまたはスルホネート官能基を含有するモノマー、たとえば２−スルホオキシエチルメタクリレート、ビニルベンゼンスルホン酸、アリルスルホン酸、２−アクリルアミド−２−メチルプロパンスルホン酸、スルホエチルアクリレートまたはメタクリレート、およびスルホプロピルアクリレートまたはメタクリレート、ならびにそれらの水溶性塩、
−  少なくとも１つのホスホネートまたはホスフェート官能基を含有するモノマー、たとえばビニルホスホン酸、ヒドロキシエチルメタクリレートから誘導されるホスフェート（Ｒｈｏｄｉａ製のＥｍｐｉｃｒｙｌ  ６８３５）およびポリオキシアルキレンメタクリレートから誘導されるものなどのエチレン性不飽和ホスフェートエステル、ならびにそれらの水溶性塩。
【００３６】
双性イオン単位ＢＺがそれに由来し得る双性イオンモノマーＢＺの例として、下記が挙げられてもよい：
−  カルボキシベタイン基（アルキル基がヒドロキシルで任意選択的に置換されているカルボキシアルキルアンモニウム）を有するモノマー、
−  アルキル基がヒドロキシルで任意選択的に置換されているピリジニウムカルボキシアルキル基を有するモノマー、および
−  アルキル基がヒドロキシルで任意選択的に置換されているイミダゾリウムカルボキシアルキル基を有するモノマー。
【００３７】
堆積を支援するためのポリマーの総電荷は有利には、濃縮成分のｐＨでまたは成分の使用のｐＨで、プラスまたはゼロである。
【００３８】
特に有利であるポリマーは、下記の（コ）ポリマーである：
−  ビニルピロリドンおよびカチオン性単位に由来する単位を含むカチオン性コポリマー、好ましくはビニルピロリドン単位、ビニルイミダゾリウム単位（たとえばカチオン化ビニルイミダゾール）またはＭＡＤＡＭＱＵＡＴ単位（カチオン化ジメチルアミノエチルメタクリレート）、および任意選択的にビニルカプロラクタムに由来する単位を含むコポリマー、
−  ＤＡＤＭＡＣ由来の単位、任意選択的にアクリル酸由来の単位、および任意選択的にアクリルアミド由来の単位を含むカチオン性または両性（コ）ポリマー、
−  ＭＡＰＴＡＣ由来の単位、任意選択的にアクリル酸由来の単位および任意選択的にアクリルアミド由来の単位含むカチオン性または両性（コ）ポリマー、
−  ビニルピロリドンとＭＡＰＴＡＣ由来のコポリマー；
−  「有利なコポリマー」として下に記載されるコポリマー。
【００３９】
ポリマーは、以下の表１のポリマーから、たとえば、選択される、当業者に周知のＩＮＣＩ専門用語に従うポリクオタニウム型のポリマーであり得る。
【００４０】
2015526602.tif 000003
2015526602.tif 000004
【００４１】
（ｂ）カチオン性柔軟剤
本明細書で用いるところでは、「カチオン性柔軟剤」という用語は、処理された場合に布帛を滑らかに、かつ、ソフトにすることができるカチオン性界面活性剤を意味する。
【００４２】
本発明の一実施形態では、カチオン性柔軟剤は好ましくは、第四級アンモニウム布帛柔軟化物質である。この柔軟剤は、本発明調合物のための界面活性剤と考えられてもよい。
【００４３】
第四級アンモニウム型の適切なカチオン性柔軟剤の例は、たとえば：エステル第四級アンモニウム、アルキル第四級アンモニウム、アミド第四級アンモニウム、イミダゾリン第四級アンモニウム、およびエステルアミド第四級アンモニウムであり得る。
【００４４】
特に好ましい第四級アンモニウム布帛柔軟化物質は、好ましくは少なくとも１つのエステル結合によって、窒素頭部基に結合された２つのＣ１２〜Ｃ１８アルキルまたはアルケニル基を含む。第四級アンモニウム材料が存在している２つのエステル結合を有する場合がより好ましい。
【００４５】
好ましくは、アルキルまたはアルケニル基の平均鎖長は、少なくともＣ１４、より好ましくは少なくともＣ１６である。最も好ましくは鎖の少なくとも半分は、Ｃ１８の長さを有する。
【００４６】
アルキルまたはアルケニル鎖は、ある程度の分岐、とりわけ中間鎖分岐は本発明の範囲内であるけれども、主として線状である場合が一般に好ましい。
【００４７】
エステル第四級アンモニウム化合物は、たとえば式：
2015526602.tif 000005
のトリエタノールアミンベースの第四級アンモニウム
たとえば：
ＴＥＴ：ジ（獣脂カルボキシエチル）ヒドロキシエチルメチルアンモニウムメチルサルフェート、Ｒ−ＣＯＯＨ＝獣脂酸
ＴＥＯ：ジ（オレオカルボキシエチル）ヒドロキシエチルメチルアンモニウムメチルサルフェート、Ｒ−ＣＯＯＨ＝オレイン酸
ＴＥＳ：ジステアリルヒドロキシエチルメチルアンモニウムメチルサルフェート、Ｒ−ＣＯＯＨ＝ステアリン酸
ＴＥＨＴ：ジ（水素化獣脂−カルボキシエチル）ヒドロキシエチルメチルアンモニウムメチルサルフェート、Ｒ−ＣＯＯＨ＝水素化獣脂酸
ＴＥＰ：ジ（パルミチックカルボキシエチル）ヒドロキシエチルメチルアンモニウムメチルサルフェート、Ｒ−ＣＯＯＨ＝パルミチン酸
であってもよい。
【００４８】
カナダ国特許出願公開第２６５３９７２Ａ１号の特許出願、ページ７〜１１に言及されている、カチオン性柔軟剤の他の例がある。
【００４９】
（ｃ）シリコーン
本明細書で用いるところでは、「シリコーン」または「ポリオルガノシリコーン」という用語は、アルキル基（たとえばメチル）を含むおよび／またはアルキル基以外の基で官能化された任意のオルガノシロキサン化合物を意味する。
【００５０】
シリコーンは、繊維表面を疎水性にするために本発明の組成物に使用される。
【００５１】
本発明のシリコーンは、任意の含シリコーン化合物であり得る。一実施形態では、シリコーンは、ポリジアルキルシリコーン、好ましくはポリジメチルシリコーン（ポリジメチルシロキサンもしくは「ＰＤＭＳ」）またはその誘導体である。別の実施形態では、シリコーンは、アミノ官能性シリコーン、たとえばアルコキシル化シリコーン、好ましくはエトキシル化シリコーン、プロポキシル化シリコーン、エトキシル化／プロピキシル化シリコーン、第四級シリコーン、またはそれらの組み合わせから選択される。
【００５２】
本発明の好ましい一実施形態では、ポリオルガノシロキサンはとりわけ、ポリジメチルオルガノシロキサン（「ＰＤＭＳ」、ＩＮＣＩ名：ジメチコーン）またはアミン基を含有するポリオルガノシロキサン（たとえば、ＩＮＣＩ名によればアモジメチコーン）、第四級アンモニウム基を含有するポリオルガノシロキサン（たとえば、ＩＮＣＩ名によればシリコーンクオタニウム１〜１０）、ヒドロキシル基（末端もしくは非末端）、ポリオキシアルキレン基、たとえばポリエチレンオキシドおよび／もしくはポリプロピレンオキシド基（末端基として、ＰＤＭＳ鎖中にブロックとして、もしくはグラフトとして）または芳香族基、あるいはこれらの基のいくつかを含有するポリオルガノシロキサンであってもよい。
【００５３】
ポリオルガノシロキサンは好ましくは、エマルジョン形態（水性相中に分散されたシリコーンの液体小滴）で濃縮成分中に存在する。エマルジョンはとりわけ、２μｍ以上の平均小滴サイズの、または０．１５μｍ〜２μｍの平均小滴サイズの、または０．１５μｍ以下の平均小滴サイズのエマルジョンであってもよい。
【００５４】
エマルジョンの小滴は、多かれ少なかれ大きいサイズのものであってもよい。したがって、マイクロエマルジョン、ミニエマルジョンまたはマクロエマルジョンが挙げられてもよい。本特許出願では、用語「エマルジョン」はとりわけ、すべてのこれらのタイプのエマルジョンを包含する。理論に制約されることなく、マイクロエマルジョンは一般に熱力学的に安定な系であることが指摘される。他のエマルジョンは一般に、乳化中に供給される機械的エネルギーを、準安定な状態で、ある一定時間保持する、熱力学的に不安定な状態の系である。これらの系は一般に、より少量の乳化剤を含む。
【００５５】
エマルジョンは、好ましくは水性である外相、ポリオルガノシロキサン、堆積を支援するためのポリマーおよび、一般に、乳化剤を混合すること、引き続く乳化によって得られ得る。このプロセスは、その場乳化（ｉｎ−ｓｉｔｕ乳化）と言われてもよい。
【００５６】
言及されてもよい組成物の水溶性シリコーンの中に、とりわけ、ジメチコーンコポリオール（会社Ｂｌｕｅｓｔａｒ  Ｓｉｌｉｃｏｎｅｓによって販売されるＭｉｒａｓｉｌ  ＤＭＣＯ）がある。
【００５７】
水不溶性分散系またはエマルジョンの形態のシリコーンに関しては、非揮発性の水不溶性オルガノポリシロキサンが適切に使用されてもよく、その中に、ポリアルキルシロキサン、ポリアリールシロキサン、およびポリアルキルアリールシロキサンオイル、ゴムもしくは樹脂またはそれらの非揮発性の水不溶性官能化誘導体、またはそれらの混合物が挙げられてもよい。
【００５８】
前記オルガノポリシロキサンは、水へのそれらの溶解度が５０ｇ／リットル未満であり、そしてそれらの固有粘度が２５℃で少なくとも３０００ｍＰａ・ｓである場合に水不溶性および非揮発性であると考えられる。
【００５９】
言及されてもよい非揮発性の水不溶性オルガノポリシロキサンまたはシリコーンの例には、シリコーンガム、たとえば会社Ｒｈｏｄｉａ  Ｃｈｉｍｉｅによって販売されるジフェニルジメチコーンガム、および好ましくは２５℃で、少なくとも６×１０５ｍＰａ・ｓに等しい粘度のポリジメチルオルガノシロキサン、さらにより優先的には、会社Ｂｌｕｅｓｔａｒ  Ｓｉｌｉｃｏｎｅｓによって販売されるＭｉｒａｓｉｌ  ＤＭ  ５０００００（登録商標）などの、２５℃で、２×１０６ｍＰａ・ｓよりも大きい粘度のものが挙げられる。
【００６０】
本発明によれば、非揮発性の水不溶性オルガノポリシロキサンまたはシリコーンは、それを含有する濃縮成分中に分散された形態にある。
【００６１】
これらの低粘度シリコーンの中に、環状の揮発性シリコーンおよび低質量のポリジメチルオルガノシロキサンが言及されてもよい。
【００６２】
官能化シリコーン誘導体、たとえば、直接エマルジョンの形態のまたはあらかじめ形成されたマイクロエマルジョンから出発したアミン誘導体を使用することもまた可能である。これらは、アミノシリコーンまたはヒドロキシルシリコーンとして知られる化合物であってもよい。たとえば、会社Ｒｈｏｄｉａによって販売されるオイルＲｈｏｄｏｒｓｉｌ  ａｍｉｎｅ  ２１６３７（アモジメチコーン）と、ジメチコノールとが言及されてもよい。
【００６３】
使用されてもよいポリオルガノシロキサンとして下記がとりわけ言及される：
−  単位−Ｓｉ（ＣＨ２）２Ｏ−および単位
−ＳｉＹ（ＣＨ２）Ｏ−［式中、Ｙは、−（ＣＨ２）３−ＮＨ（ＣＨ２）２−ＮＨ２または−（ＣＨ２）３−ＮＨ２基である］を含むポリオルガノシロキサン、
−  単位−Ｓｉ（ＣＨ２）２Ｏ−および末端単位−ＨＯ−Ｓｉ（ＣＨ２）２Ｏ−および／または非末端単位−Ｓｉ（ＣＨ２）（ＯＨ）Ｏ−を含むポリオルガノシロキサン、
−  単位−Ｓｉ（ＣＨ２）２Ｏ−および単位−ＳｉＹ（ＣＨ２）Ｏ−を含むポリオルガノシロキサンであって、式中、Ｙは、−ＬＸ−ＺＸ−Ｐａｌｋ（ここで、ＬＸは二価の結合基、好ましくはアルキル基であり、ＺＸは共有結合またはヘテロ原子を含む二価の連結基であり、Ｐａｌｋは、式［ＯＥ］ｓ−［ＯＰ］ｔ−Ｘ’（ここで、ＯＥは、式ＣＨ２−ＣＨ２−Ｏ−の基であり、ＯＰは、式−ＣＨ２−ＣＨＣＨ３−Ｏ−または−ＣＨＣＨ３−ＣＨ２−Ｏ−の基であり、Ｘ’は、水素原子または炭化水素ベースの基であり、ｓは１よりも大きい平均数であり、ｔは０以上の平均数である）の基である）であるポリオルガノシロキサン、
−  その鎖が、式−Ｓｉ（ＣＨ２）２Ｏ−の単位を含む少なくとも１つのブロックと少なくとも１つのブロック−［ＯＥ］ｓ−［ＯＰ］ｔ−とを含むポリオルガノシロキサン、
−  単位−Ｓｉ（ＣＨ２）２Ｏ−および／または単位−Ｓｉ（ＣＨ２）ＲＯ−および／または−ＳｉＲ２Ｏ−および／またはＲ−Ｓｉ（ＣＨ２）２Ｏ−および／またＨ３Ｃ−ＳｉＲ２Ｏ−および／またはＲ−ＳｉＲ２Ｏ−（ここで、同一であっても異なってもよい、Ｒは、メチル基以外のアルキル基、アリール基、アルキル基、アルキルアリール基またはアラルキル基である）を含むポリオルガノシロキサン。
【図面の簡単な説明】
【００６４】
【図１】ＲＷＣ試験に使用されるタオルから繊維サンプルを製造する方法の略図である。
【図２】図１に示されるように製造され、水または本発明の組成物で処理されたタオルサンプルの乾燥時間測定の略図である。
【実施例】
【００６５】
使用される化合物は下記である：
−  ＴＥＰ：ジ（パルミチックカルボキシエチル）ヒドロキシエチルメチルアンモニウムメチルサルフェート、Ｒ−ＣＯＯＨ＝パルミチン酸。Ｆｅｎｔａｃａｒｅ  ＴＥＰ  ＣＡＳ番号：９１９９５−８１−。Ｒｈｏｄｉａ  Ｆｅｉｘｉａｎｇ  ｓｐｅｃｉａｌｔｙ  ｃｈｅｍｉｃａｌｓ  ｃｏ．，Ｌｔｄ
−  ＰＱ７４：ポリクオタニウム。ＰＱ−７４は、カチオン電荷およびアニオン電荷を両方とも有する、両性コポリマーである。ＰＱ−７４のカチオン電荷密度は、ｐＨの関数として０〜１ｍｅｑ／ｇで変わる。Ｒｈｏｄｉａ製のＭｉｒａｐｏｌ  ＰＱ  ７４
−  Ｍｉｒａｐｏｌ  １００：Ｒｈｏｄｉａから入手可能な、ポリクオタニウム６、ジメチルジアリルアンモニウムクロリドのポリマー第四級アンモニウム塩
−  Ｍｉｒａｐｏｌ  ５５０：Ｒｈｏｄｉａから入手可能な、ポリクオタニウム７（ＣＡＳ  ２６５９０−０５−６）
−  ＰＯＳ：５００  ０００ｃｐｓ粘度の高分子量ポリアルキルシロキサン。
−  Ｊａｇｕａｒ  Ｃ１７：グアー  ヒドロキシプロピル  トリモニウム  クロリド。Ｒｈｏｄｉａによって販売される
−  アミノシリコーン：Ｄｏｗ  ｃｏｒｎｉｎｇ製のＤＣ２−８１９４
−  ＳＮＦ  Ｆｌｏｅｒｇｅｒ製のＦＳ  ２２２：カチオン性ポリアクリルアミンからなる水中油型エマルジョン
【００６６】
布帛コンディショニング組成物の調製
実施例１
１）溶融カチオン性柔軟剤を、攪拌される温水にゆっくり加える。
２）混合物の冷却を開始し、およそ融点で、カチオン性柔軟剤の結晶が生成し、粘度が上昇し、室温に冷却する。
３）増粘剤を加え、攪拌する。
４）両性またはカチオン性ポリマーおよびシリコーンオイルを加える。
５）香料を加え、均質化する。
６）ｐＨをチェックし、必要ならばクエン酸を加えてｐＨを２．５〜３．８に調整する。
【００６７】
実施例２
実施例１のものと同じ方法に従って、一連の調合物を調製し、それらの成分を表２にリストする。
【００６８】
2015526602.tif 000006
【００６９】
実施例のすべての調合物は、０．５％重量のＦＳ  ２２２を含んでいる。
【００７０】
家庭用洗濯機の濯ぎ工程に使用される場合、布帛柔軟剤は普通は洗浄調合物に希釈される。これによって希釈物は２ｇ／Ｌである。
【００７１】
実施例３
ＲＷＣ測定
図１に示されるように、サンプルを作製する：木綿タオルを同じサイズのストリップへ切断し、次に木綿糸で結び付けられたロールにする。
【００７２】
水処理のＲＷＣ試験
木綿ロールを９０℃で３０分間加熱してその乾燥重量Ｗ０を得る。タオルロールを水中へ５分間浸漬し、次に、家庭での濯ぎおよび回転プロセスと同様である９０Ｇで１０分間遠心分離し、次に遠心分離後の木綿ロールの重量Ｗ１を得る。
【００７３】
水処理された残留含水量はそのときＲＷＣ０＝（Ｗ１−Ｗ０）／Ｗ０である。
【００７４】
本発明による組成物の処理のＲＷＣ試験
タオルロールを９０℃で２時間加熱してそれを全体的に乾燥させる。タオルロールを、上記の工程に従って表２のセット調合物の溶液で処理し、遠心分離後の溶液で処理した木綿ロールの重量Ｗ２を得る。
【００７５】
溶液処理された残留含水量はそのときＲＷＣ１＝（Ｗ２−Ｗ０）／Ｗ０である。溶液によって処理された木綿ロールの相対的な残留含水量はその結果ＲＷＣ＝ＲＷＣ１／ＲＷＣ０である。
【００７６】
次に他のタオルロールを使った上記の工程の繰り返しは、いくつかのＲＷＣを得て、これらのＲＷＣの平均を解析のために得ることを可能にする。
【００７７】
試験において、バス加熱ライトを、タオルを加熱するために用いる。温度、湿度および風速などの、環境条件は、水の蒸発速度に影響を及ぼし得ると考えられる。バスライトはここで、２つの機能を提供し得る：
１）蒸発速度を加速し、実験時間を減らす；
２）温度を高め、温度の影響を増幅し、それは他の２つの因子の影響を相対的に低下させ得る。
【００７８】
実施例１および対照の試験の実験を表３にリストする。
【００７９】
2015526602.tif 000007
【００８０】
周囲温度での水中のこれらの添加剤のシンプルな混合物。
【００８１】
対照試料は、環境変化を示すための同じタオルストリップ１である。試験試料もまた、同じタオルストリップ２である。実験Ｎｏ．１では、それは水で、そしてＮｏ．２では、溶液で処理される。
【００８２】
表２の一連の調合物により、表４にリストされる一連のＲＷＣ試験データが得られる。
【００８３】
2015526602.tif 000008
【００８４】
その結果、本発明の組成物は、同じ成分または異なる割合の成分を含まない先行技術の調合物と比較して低い残留含水量を得ることを可能にし；その結果布帛の乾燥プロセスを改善し、かつ、乾燥時間を短縮することをもたらすと思われる。
【００８５】
本発明の発明を実施するための形態に引用されたすべての文書は、関連部分において、参照により本明細書に援用される。本明細書の全体にわたって与えられるあらゆる数値範囲は、そのようなより広い数値範囲内に入るあらゆるより狭い数値範囲を、あたかもそのようなより狭い数値範囲がすべて本明細書に明らかに書かれているかのように、含むことが理解されるべきである。特に明記しない限り、明細書、実施例および特許請求の範囲におけるすべての部、比率および百分率は本明細書では、重量によるものであり、すべての数量的限界は、当該技術分野によって提供される標準程度の正確さで用いられる。本発明の特定の実施形態が例示され、説明されてきたが、様々な他の変更および修正が本発明の主旨および範囲から逸脱することなく行われ得ることは当業者に明らかであろう。それ故、本発明の範囲内であるすべてのそのような変更および修正を添付の特許請求の範囲に包含することが意図される。
【国際調査報告】
2015526602.tif 000009
2015526602.tif 000010
2015526602.tif 000011